【手続補正書】
【提出日】平成28年3月25日(2016.3.25)
【手続補正１】
【補正対象書類名】特許請求の範囲
【補正対象項目名】全文
【補正方法】変更
【補正の内容】
【特許請求の範囲】
【請求項１】
ビスコース溶液を作製する方法であって、
界面活性剤で処理されたクラフトパルプを含むセルロース材料をアルカリおよび二硫化炭素で処理することを含む方法であって、該界面活性剤で処理されたクラフトパルプが、
カッパー価が８未満になるまで軟材セルロースパルプを蒸解および酸素脱リグニンすることと；
多段階漂白プロセスを用いて該セルロースクラフトパルプを漂白することと；
該パルプを少なくとも１つの界面活性剤で処理することと
を含むプロセスによって作製される、方法。
【請求項２】
前記軟材の繊維が、サザンパイン繊維である、請求項１に記載の方法。
【請求項３】
前記蒸解が、含浸釜と、並流下向流蒸解釜とを含む２段階で行われる、請求項１または２に記載の方法。
【請求項４】
前記界面活性剤で処理されたパルプが、界面活性剤を含まない同じパルプよりも少なくとも１０％濾過性が向上している、請求項１に記載の方法。
【請求項５】
前記界面活性剤で処理されたパルプが、界面活性剤を含まない同じパルプよりも少なくとも２０％濾過性が向上している、請求項１に記載の方法。
【請求項６】
前記界面活性剤で処理されたパルプが、界面活性剤を含まない同じパルプと比べ、比吸収速度の増加が３０％未満である、請求項１または４に記載の方法。
【請求項７】
ビスコース溶液を作製する方法であって、
界面活性剤で処理されたクラフトパルプを含むセルロース材料をアルカリおよび二硫化炭素で処理することを含む方法であって、該界面活性剤で処理されたクラフトパルプが、
カッパー価が８未満になるまで軟材セルロースパルプを蒸解および酸素脱リグニンすることと；
多段階漂白プロセスを用いて該セルロースクラフトパルプを漂白することと；
該多段階漂白プロセスの少なくとも１段階中に、酸性条件下で過酸化物および触媒を用いて該クラフトパルプを酸化することであって、該多段階漂白プロセスが、該酸化段階の後に少なくとも１つの漂白段階を含むことと、
該パルプを少なくとも１つの界面活性剤で処理することと
を含むプロセスによって作製される、方法。
【請求項８】
前記軟材の繊維が、サザンパイン繊維である、請求項７に記載の方法。
【請求項９】
前記触媒が銅および鉄のうち少なくとも１つから選択される、請求項７に記載の方法。
【請求項１０】
前記触媒がクラフトパルプの乾燥重量を基準として約２５ｐｐｍ〜約１００ｐｐｍの量で存在する銅または鉄イオンである、請求項７または９に記載の方法。
【請求項１１】
前記過酸化物が過酸化水素である、請求項７または９に記載の方法。
【請求項１２】
前記過酸化水素がクラフトパルプの乾燥重量を基準として０．１％〜約０．５％の量で存在する、請求項１１に記載の方法。
【請求項１３】
前記酸化段階のｐＨが約２〜約６の範囲である、請求項７または９に記載の方法。
【請求項１４】
前記蒸解が、含浸釜と、並流下向流蒸解釜とを含む２段階で行われる、請求項１３に記載の方法。
【請求項１５】
前記界面活性剤で処理されたパルプが、界面活性剤を含まない同じパルプよりも少なくとも１０％濾過性が向上している、請求項７に記載の方法。
【請求項１６】
前記界面活性剤で処理されたパルプが、界面活性剤を含まない同じパルプよりも少なくとも２０％濾過性が向上している、請求項７に記載の方法。
【請求項１７】
前記界面活性剤で処理されたパルプが、界面活性剤を含まない同じパルプと比べ、比吸収速度の増加が３０％未満である、請求項７または１５に記載の方法。
【請求項１８】
前加水分解工程を含まない方法によって作製された、改良された分散性と黄変防止特徴を有するビスコース溶液において使用するための軟材クラフト繊維であって、該方法は、
カッパー価が８未満になるまで軟材セルロースパルプを蒸解および酸素脱リグニンすることと；
多段階漂白プロセスを用いて該セルロースクラフトパルプを漂白することと；
該多段階漂白プロセスの少なくとも１段階中に、酸性条件下で過酸化物および触媒を用いて該クラフトパルプを酸化することであって、該多段階漂白プロセスが、該酸化段階の後に少なくとも１つの漂白段階を含むことと；
該パルプを少なくとも１つの界面活性剤で処理することと
を含む、軟材クラフト繊維。
【請求項１９】
前記繊維は、ＮａＯＨ飽和状態で３０未満のｂ＊値を有する、請求項１８に記載の繊維。
【請求項２０】
前記繊維は、約２５未満のΔｂ＊を有する、請求項１８に記載の繊維。
【請求項２１】
前記触媒は、クラフトパルプの乾燥重量を基準として銅または鉄イオンで２５ｐｐｍ〜１００ｐｐｍの量の鉄または銅から選択され、前記過酸化物は、クラフトパルプの乾燥重量を基準として０．１％〜約０．５％の量の過酸化水素である、請求項２０に記載の繊維。
【請求項２２】
前記界面活性剤で処理されたパルプが、界面活性剤を含まない同じパルプよりも少なくとも１０％濾過性が向上している、請求項１８に記載の繊維。
【請求項２３】
前記界面活性剤で処理されたパルプが、界面活性剤を含まない同じパルプよりも少なくとも２０％濾過性が向上している、請求項１８に記載の繊維。
【請求項２４】
前記界面活性剤で処理されたパルプが、界面活性剤を含まない同じパルプと比べ、比吸収速度の増加が３０％未満である、請求項１８または２２に記載の方法。
【請求項２５】
ＩＳＯ明度が少なくとも約９２％、ＣＩＥ白度が少なくとも約８５であり、Ｒ１８値が約８４％〜約９１％である軟材クラフト繊維と、界面活性剤とを含む、ビスコース溶液において使用するための軟材クラフトパルプ。
【請求項２６】
前記軟材の繊維が、サザンパイン繊維である、請求項２５に記載のクラフトパルプ。
【請求項２７】
前記ＣＩＥ白度が少なくとも約８６である、請求項２５または２６に記載のクラフトパルプ。
【請求項２８】
前記Ｒ１８値が少なくとも約８８％である、請求項２５または２６に記載のクラフトパルプ。
【請求項２９】
前記界面活性剤で処理されたパルプが、界面活性剤を含まない同じパルプよりも少なくとも１０％濾過性が向上している、請求項２５に記載のパルプ。
【請求項３０】
前記界面活性剤で処理されたパルプが、界面活性剤を含まない同じパルプよりも少なくとも２０％濾過性が向上している、請求項２５に記載のパルプ。
【請求項３１】
前記界面活性剤で処理されたパルプが、界面活性剤を含まない同じパルプと比べ、比吸収速度の増加が３０％未満である、請求項２５または２９に記載のパルプ。
【請求項３２】
前加水分解工程を含まない方法によって作製された、Ｒ１８値が約８４％〜約９１％であるビスコース溶液において使用するための軟材クラフト繊維であって、該方法は、
カッパー価が８未満になるまで軟材のセルロースパルプを蒸解および酸素脱リグニンすることと；
多段階漂白シーケンスを用いて、ＩＳＯ明度が９２になるまで該セルロースパルプを漂白することと；
該パルプを少なくとも１つの界面活性剤で処理することと
を含む、軟材クラフト繊維。
【請求項３３】
漂白後の前記繊維の前記ＣＩＥ白度が少なくとも約８５である、請求項３２に記載の繊維。
【請求項３４】
前記界面活性剤で処理されたパルプが、界面活性剤を含まない同じパルプと比べ、比吸収速度の増加が３０％未満であり、界面活性剤を含まない同じパルプよりも少なくとも１０％濾過性が向上している、請求項３２に記載の繊維。
【請求項３５】
約２．５ｍｍｏｌ／１００ｇ未満の合計カルボニル含有量および約６ｍＰａ・ｓ未満のＣＥＤ粘度を示す、改質された漂白された軟材クラフト繊維と、界面活性剤とを含む、ビスコース溶液において使用するためのクラフトパルプ。
【請求項３６】
前記界面活性剤で処理されたパルプが、界面活性剤を含まない同じパルプと比べ、比吸収速度の増加が３０％未満であり、界面活性剤を含まない同じパルプよりも少なくとも１０％濾過性が向上している、請求項３５に記載の繊維。
【請求項３７】
前記軟材セルロースパルプがカッパー価が約１７〜２１になるまで蒸解される、請求項１または７に記載の方法。
【請求項３８】
前記軟材セルロースパルプがカッパー価が約１７〜２１になるまで蒸解される、請求項１８または３２に記載の繊維。
【請求項３９】
前記繊維がサザンパインを含む、請求項１８または３２に記載の繊維。
【請求項４０】
前記繊維が前記ビスコース溶液中にセルロース材料全体の３５％まで含む、請求項１８または３２に記載の繊維。
【請求項４１】
前記繊維が前記ビスコース溶液中にセルロース材料全体の約１０％〜約３５％含む、請求項１８または３２に記載の繊維。
【請求項４２】
前記界面活性剤で処理されたクラフトパルプが前記ビスコース溶液中にセルロース材料全体の３５％まで含む、請求項１または７に記載の方法。
【請求項４３】
前記界面活性剤で処理されたクラフトパルプが前記ビスコース溶液中にセルロース材料全体の約１０％〜約３５％含む、請求項１または７に記載の方法。
【請求項４４】
前記パルプは、前記ビスコース溶液中にセルロース材料全体の３５％まで含む、請求項２５または３５に記載のパルプ。
【請求項４５】
前記パルプは、前記ビスコース溶液中にセルロース材料全体の約１０％〜約３５％含む、請求項２５または３５に記載のパルプ。
【請求項４６】
前記パルプは、パルプ機械のヘッドボックスの前で少なくとも１つの界面活性剤によって処理される、請求項１、７、１８または３２に記載の方法、繊維またはパルプ。
【請求項４７】
前記界面活性剤は、カチオン系界面活性剤である、請求項１、７、１８、２５、３２または３５に記載の方法、繊維またはパルプ。
【請求項４８】
前記カチオン系界面活性剤は、脂肪酸四級アンモニウム塩である、請求項４７に記載の方法、繊維またはパルプ。
【手続補正２】
【補正対象書類名】明細書
【補正対象項目名】００１８
【補正方法】変更
【補正の内容】
【００１８】
本開示の方法は、従来技術の繊維ではみられない特徴を有する製品を生じる。したがって、本開示の方法を使用し、従来技術の製品よりも優れた製品を製造し得る。それに加え、本発明の繊維は、費用効果が高い状態で製造され得る。
本発明は、例えば、以下を提供する。
（項目１）
界面活性剤で処理されたクラフトパルプを作製する方法であって、
カッパー価が約１７〜約２１になるまで軟材セルロースパルプを蒸解することと、
カッパー価が８未満になるまで該セルロースパルプを酸素脱リグニンすることと；
多段階漂白プロセスを用いて該セルロースクラフトパルプを漂白することと；
該パルプを少なくとも１つの表面活性剤で処理することと
を含む、方法。
（項目２）
前記軟材の繊維が、サザンパイン繊維である、項目１に記載の方法。
（項目３）
前記蒸解が、含浸釜と、並流下向流蒸解釜とを含む２段階で行われる、項目１に記載の方法。
（項目４）
前記界面活性剤で処理されたパルプが、同じ未処理の繊維よりも少なくとも１０％濾過性が向上している、項目１に記載の方法。
（項目５）
前記界面活性剤で処理されたパルプが、同じ未処理の繊維よりも少なくとも２０％濾過性が向上している、項目１に記載の方法。
（項目６）
前記界面活性剤で処理されたパルプが、同じ未処理の繊維と比べ、比吸収速度の増加が３０％未満である、項目１に記載の方法。
（項目７）
前記界面活性剤で処理されたパルプが、同じ未処理の繊維と比べ、比吸収速度の増加が３０％未満である、項目４に記載の方法。
（項目８）
界面活性剤で処理されたクラフトパルプを作製する方法であって、
カッパー価が約１７〜約２１になるまで軟材セルロースパルプを蒸解することと、
カッパー価が８未満になるまで該セルロースパルプを酸素脱リグニンすることと；
多段階漂白プロセスを用いて該セルロースクラフトパルプを漂白することと；
該多段階漂白プロセスの少なくとも１段階中に、酸性条件下で過酸化物および触媒を用いて該クラフトパルプを酸化することであって、該多段階漂白プロセスが、該酸化段階の後に少なくとも１つの漂白段階を含むことと、
該パルプを少なくとも１つの表面活性剤で処理することと
を含む、方法。
（項目９）
前記軟材の繊維が、サザンパイン繊維である、項目８に記載の方法。
（項目１０）
前記触媒が銅および鉄のうち少なくとも１つから選択される、項目８に記載の方法。
（項目１１）
前記触媒が約２５ｐｐｍ〜約１００ｐｐｍの量で存在する、項目８に記載の方法。
（項目１２）
前記過酸化物が過酸化水素である、項目８に記載の方法。
（項目１３）
前記過酸化水素が０．１％〜約０．５％の量で存在する、項目１２に記載の方法。
（項目１４）
前記酸化段階のｐＨが約２〜約６の範囲である、項目８に記載の方法。
（項目１５）
前記蒸解が、含浸釜と、並流下向流蒸解釜とを含む２段階で行われる、項目１４に記載の方法。
（項目１６）
前記界面活性剤で処理されたパルプが、同じ未処理の繊維よりも少なくとも１０％濾過性が向上している、項目８に記載の方法。
（項目１７）
前記界面活性剤で処理されたパルプが、同じ未処理の繊維よりも少なくとも２０％濾過性が向上している、項目８に記載の方法。
（項目１８）
前記界面活性剤で処理されたパルプが、同じ未処理の繊維と比べ、比吸収速度の増加が３０％未満である、項目８に記載の方法。
（項目１９）
前記界面活性剤で処理されたパルプが、同じ未処理の繊維と比べ、比吸収速度の増加が３０％未満である、項目１６に記載の方法。
（項目２０）
前加水分解工程を含まない方法によって作製された、改良された分散性と黄変防止特徴を有する軟材クラフト繊維であって、該方法は、
カッパー価が約１７〜約２０になるまで軟材セルロース繊維を蒸解することと、
カッパー価が８未満になるまで該セルロース繊維を酸素脱リグニンすることと；
多段階漂白プロセスを用いて該セルロースクラフトパルプを漂白することと；
該多段階漂白プロセスの少なくとも１段階中に、酸性条件下で過酸化物および触媒を用いて該クラフトパルプを酸化することであって、該多段階漂白プロセスが、該酸化段階の後に少なくとも１つの漂白段階を含むことと；
該パルプを少なくとも１つの表面活性剤で処理することと
を含む、軟材クラフト繊維。
（項目２１）
前記繊維は、ＮａＯＨ飽和状態で３０未満のｂ＊値を有する、項目２０に記載の繊維。
（項目２２）
前記繊維は、約２５未満のΔｂ＊を有する、項目２０に記載の繊維。
（項目２３）
前記触媒は、２５ｐｐｍ〜１００ｐｐｍの量の鉄または銅から選択され、前記過酸化物は、パルプに対して０．１％〜約０．５％の量の過酸化水素である、項目２２に記載の繊維。
（項目２４）
前記界面活性剤で処理された繊維が、同じ未処理の繊維よりも少なくとも１０％濾過性が向上している、項目２０に記載の繊維。
（項目２５）
前記界面活性剤で処理された繊維が、同じ未処理の繊維よりも少なくとも２０％濾過性が向上している、項目２０に記載の繊維。
（項目２６）
前記界面活性剤で処理された繊維が、同じ未処理の繊維と比べ、比吸収速度の増加が３０％未満である、項目２０に記載の方法。
（項目２７）
前記界面活性剤で処理された繊維が、同じ未処理の繊維と比べ、比吸収速度の増加が３０％未満である、項目２４に記載の方法。
（項目２８）
ＩＳＯ明度が少なくとも約９２％、ＣＩＥ白度が少なくとも約８５であり、Ｒ１８値が少なくとも約８７．５である軟材クラフト繊維と、表面活性剤とを含む、軟材クラフトパルプ。
（項目２９）
前記軟材の繊維が、サザンパイン繊維である、項目２８に記載のクラフトパルプ。
（項目３０）
前記ＣＩＥ白度が少なくとも約８６である、項目２８に記載のクラフトパルプ。
（項目３１）
前記Ｒ１８値が少なくとも約８８％である、項目２８に記載のクラフトパルプ。
（項目３２）
前記界面活性剤で処理されたパルプが、同じ未処理の繊維よりも少なくとも１０％濾過性が向上している、項目２８に記載のパルプ。
（項目３３）
前記界面活性剤で処理されたパルプが、同じ未処理の繊維よりも少なくとも２０％濾過性が向上している、項目２８に記載のパルプ。
（項目３４）
前記界面活性剤で処理されたパルプが、同じ未処理の繊維と比べ、比吸収速度の増加が３０％未満である、項目２８に記載のパルプ。
（項目３５）
前記界面活性剤で処理されたパルプが、同じ未処理の繊維と比べ、比吸収速度の増加が３０％未満である、項目３２に記載のパルプ。
（項目３６）
前加水分解工程を含まない方法によって作製された、サザンパインを含み、Ｒ１８値が８８％または８８％より上である軟材クラフト繊維であって、該方法は、
カッパー価が約１７〜約２０になるまで軟材セルロース繊維を蒸解することと、
カッパー価が８未満になるまで該セルロース繊維を酸素脱リグニンすることと；
多段階漂白シーケンスを用いて、ＩＳＯ明度が９２になるまで該セルロース繊維を漂白することと；
該パルプを少なくとも１つの表面活性剤で処理することと
を含む、軟材クラフト繊維。
（項目３７）
漂白後の前記繊維の前記ＣＩＥ白度が少なくとも約８５である、項目３６に記載の繊維。
（項目３８）
前記界面活性剤で処理されたパルプが、同じ未処理の繊維と比べ、比吸収速度の増加が３０％未満であり、同じ未処理の繊維よりも少なくとも１０％濾過性が向上している、項目３６に記載の繊維。
（項目３９）
約２．５ｍｍｏｌ／１００ｇ未満の合計カルボニル含有量および約５ｍＰａ・ｓ未満のＣＥＤ粘度を示す、改質された漂白された軟材クラフト繊維と、表面活性剤とを含む、クラフトパルプ。
（項目４０）
前記界面活性剤で処理されたパルプが、同じ未処理の繊維と比べ、比吸収速度の増加が３０％未満であり、同じ未処理の繊維よりも少なくとも１０％濾過性が向上している、項目３９、３６に記載の繊維。